(57)【要約】  本発明の１つのリチウムイオン電池の負極材料は、モード径及びメジアン径が５０ｎｍ未満の体積分布を有するとともに、表面上の少なくとも一部が炭素によって覆われたシリコン微細粒子あるいはその凝集物又は集合物を用いて形成される。また、本発明のもう１つのリチウムイオン電池の負極材料は、表面上の少なくとも一部が炭素によって覆われたシリコン微細粒子あるいはその凝集物又は集合物を用いて形成され、かつ複層花弁状又は鱗片状に折重なった状態のそのシリコン微細粒子の前記凝集物又は前記集合物を含む。上述の各負極材料を採用することにより、充放電が繰り返されても充放電容量の変化が少ないリチウムイオン電池を得ることができる。
2016056373.tif 000002
【特許請求の範囲】
【請求項１】
モード径及びメジアン径が５０ｎｍ未満の体積分布を有するとともに、表面上の少なくとも一部が炭素によって覆われたシリコン微細粒子あるいはその凝集物又は集合物を用いて形成される、
リチウムイオン電池の負極材料。
【請求項２】
表面上の少なくとも一部が炭素によって覆われたシリコン微細粒子あるいはその凝集物又は集合物を用いて形成され、かつ
複層花弁状又は鱗片状に折重なった状態の前記シリコン微細粒子の前記凝集物又は前記集合物を含む、
リチウムイオン電池の負極材料。
【請求項３】
前記シリコン微細粒子あるいは前記凝集物又は前記集合物のＸ線回折測定による、２θ＝２８．４°付近のＳｉ（１１１）に帰属する回折ピークの強度が、その他の回折ピークの強度よりも大きい、
請求項１又は請求項２に記載のリチウムイオン電池の負極材料。
【請求項４】
複層花弁状又は鱗片状に折重なった状態の前記シリコン微細粒子の前記凝集物又は前記集合物を含む、
請求項１又は請求項３に記載のリチウムイオン電池の負極材料。
【請求項５】
前記シリコン微細粒子におけるシリコンを１としたときに、前記炭素の重量比が０．０５以上０．３７未満である、
請求項１乃至請求項４のいずれか1項に記載のリチウムイオン電池の負極材料。
【請求項６】
前記炭素の膜厚が、１ｎｍ以上５０ｎｍ未満である、
請求項１乃至請求項４のいずれか1項に記載のリチウムイオン電池の負極材料。
【請求項７】
モード径及びメジアン径が５０ｎｍ未満の体積分布を有するとともに、表面上の少なくとも一部が炭素によって覆われたシリコン微細粒子あるいはその凝集物又は集合物を用いて形成される負極材料を備えた、
リチウムイオン電池。
【請求項８】
表面上の少なくとも一部が炭素によって覆われたシリコン微細粒子あるいはその凝集物又は集合物を用いて形成され、かつ
複層花弁状又は鱗片状に折重なった状態の前記シリコン微細粒子の前記凝集物又は前記集合物を含む、負極材料を備えた、
リチウムイオン電池。
【請求項９】
前記シリコン微細粒子あるいは前記凝集物又は前記集合物のＸ線回折測定による、２θ＝２８．４°付近のＳｉ（１１１）に帰属する回折ピークの強度が、その他の回折ピークの強度よりも大きい、
請求項７に記載のリチウムイオン電池。
【請求項１０】
複層花弁状又は鱗片状に折重なった状態の前記シリコン微細粒子の前記凝集物又は前記集合物を含む、
請求項７又は請求項９に記載のリチウムイオン電池。
【請求項１１】
前記シリコン微細粒子におけるシリコンを１としたときに、前記炭素の重量比が０．０５以上０．３７未満である、
請求項７乃至請求項１０のいずれか１項に記載のリチウムイオン電池。
【請求項１２】
前記炭素の膜厚が、１ｎｍ以上５０ｎｍ未満である、
請求項７乃至請求項１０のいずれか１項に記載のリチウムイオン電池。
【請求項１３】
請求項７乃至請求項１２のいずれか１項に記載のリチウムイオン電池を備える装置。
【請求項１４】
結晶性シリコンを粉砕することにより、モード径及びメジアン径が５０ｎｍ未満の体積分布を有するシリコン微細粒子あるいはその凝集物又は集合物を形成する粉砕部と、
前記シリコン微細粒子あるいは前記凝集物又は前記集合物の表面上の少なくとも一部を覆う炭素を形成する、被覆形成部と、を備える、
リチウムイオン電池の負極材料の製造装置。
【請求項１５】
固定砥粒ワイヤによって削り出される切粉又は切削屑である結晶性シリコンを粉砕することにより、複層花弁状又は鱗片状に折重なった状態のシリコン微細粒子の凝集物又は集合物を含むように前記シリコン微細粒子を形成する粉砕部と、
前記シリコン微細粒子あるいは前記凝集物又は前記集合物の表面上の少なくとも一部を覆う炭素を形成する、被覆形成部と、を備える、
リチウムイオン電池の負極材料の製造装置。
【請求項１６】
前記粉砕部は、前記シリコン微細粒子が複層花弁状又は鱗片状に折重なった状態の前記凝集物又は前記集合物を形成する、
請求項１４に記載のリチウムイオン電池の負極材料の製造装置。
【請求項１７】
前記粉砕部が、ボールミル機、及び前記ボールミル機の後に用いられるビーズミル機を備える、
請求項１４乃至請求項１６のいずれか１項に記載のリチウムイオン電池の負極材料の製造装置。
【請求項１８】
前記被覆形成部が、化学気相成長装置である、
請求項１４乃至請求項１７のいずれか１項に記載のリチウムイオン電池の負極材料の製造装置。
【請求項１９】
前記シリコン微細粒子あるいは前記凝集物又は前記集合物のＸ線回折測定による、２θ＝２８．４°付近のＳｉ（１１１）に帰属する回折ピークの強度が、その他の回折ピークの強度よりも大きい、
請求項１４乃至請求項１８のいずれか１項に記載のリチウムイオン電池の負極材料の製造装置。
【請求項２０】
結晶性シリコンを粉砕することにより、モード径及びメジアン径が５０ｎｍ未満の体積分布を有する、負極材料となるシリコン微細粒子あるいはその凝集物又は集合物を形成する粉砕部と、
前記シリコン微細粒子あるいは前記凝集物又は前記集合物の表面上の少なくとも一部を覆う炭素を形成する、被覆形成部と、を備える、
リチウムイオン電池の負極の製造装置。
【請求項２１】
固定砥粒ワイヤによって削り出される切粉又は切削屑である結晶性シリコンを粉砕することにより、複層花弁状又は鱗片状に折重なった状態のシリコン微細粒子の凝集物又は集合物を含むように、負極材料となる前記シリコン微細粒子を形成する粉砕部と、
前記シリコン微細粒子あるいは前記凝集物又は前記集合物の表面上の少なくとも一部を覆う炭素を形成する、被覆形成部と、を備える、
リチウムイオン電池の負極の製造装置。
【請求項２２】
前記粉砕部が、ボールミル機、及び前記ボールミル機の後に用いられるビーズミル機を備える、
請求項２０又は請求項２１に記載のリチウムイオン電池の負極の製造装置。
【請求項２３】
前記被覆形成部が、化学気相成長装置である、
請求項２０乃至請求項２２のいずれか１項に記載のリチウムイオン電池の負極の製造装置。
【請求項２４】
結晶性シリコンを粉砕することにより、モード径及びメジアン径が５０ｎｍ未満の体積分布を有するシリコン微細粒子あるいはその凝集物又は集合物を形成する粉砕工程と、
前記シリコン微細粒子あるいは前記凝集物又は前記集合物の表面上の少なくとも一部を覆う炭素を形成する、被覆形成工程と、を含む、
リチウムイオン電池の負極材料の製造方法。
【請求項２５】
固定砥粒ワイヤによって削り出される切粉又は切削屑である結晶性シリコンを粉砕することにより、複層花弁状又は鱗片状に折重なった状態のシリコン微細粒子の凝集物又は集合物を含むように前記シリコン微細粒子を形成する粉砕工程と、
前記シリコン微細粒子あるいは前記凝集物又は前記集合物の表面上の少なくとも一部を覆う炭素を形成する、被覆形成工程と、を備える、
リチウムイオン電池の負極材料の製造方法。
【請求項２６】
前記粉砕工程において、前記結晶性シリコンをボールミル機による粉砕の後にビーズミル機によって粉砕することにより、前記シリコン微細粒子あるいは前記凝集物又は前記集合物が形成される、
請求項２４又は請求項２５に記載のリチウムイオン電池の負極材料の製造方法。
【請求項２７】
前記被覆形成工程が、化学気相成長法によって前記炭素を形成する工程である、
請求項２４乃至請求項２６のいずれか１項に記載のリチウムイオン電池の負極材料の製造方法。
【請求項２８】
結晶性シリコンを粉砕することにより、モード径及びメジアン径が５０ｎｍ未満の体積分布を有する、負極材料となるシリコン微細粒子あるいはその凝集物又は集合物を形成する粉砕工程と、
前記シリコン微細粒子あるいは前記凝集物又は前記集合物の表面上の少なくとも一部を覆う炭素を形成する、被覆形成工程と、を含む、
リチウムイオン電池の負極の製造方法。
【請求項２９】
固定砥粒ワイヤによって削り出される切粉又は切削屑である結晶性シリコンを粉砕することにより、複層花弁状又は鱗片状に折重なった状態のシリコン微細粒子の凝集物又は集合物を含むように、負極材料となる前記シリコン微細粒子を形成する粉砕工程と、
前記シリコン微細粒子あるいは前記凝集物又は前記集合物の表面上の少なくとも一部を覆う炭素を形成する、被覆形成工程と、を備える、
リチウムイオン電池の負極の製造方法。
【請求項３０】
前記粉砕工程において、前記結晶性シリコンをボールミル機による粉砕の後にビーズミル機によって粉砕することにより、前記シリコン微細粒子あるいは前記凝集物又は前記集合物が形成される、
請求項２８又は請求項２９に記載のリチウムイオン電池の負極の製造方法。
【請求項３１】
前記被覆形成工程が、化学気相成長法によって前記炭素を形成する工程である、
請求項２８乃至請求項３０のいずれか１項に記載のリチウムイオン電池の負極の製造方法。
【発明の詳細な説明】
【技術分野】
【０００１】
本発明は、リチウムイオン電池の負極材料、リチウムイオン電池、リチウムイオン電池の負極又は負極材料の製造方法及びその製造装置に関する。
【背景技術】
【０００２】
従来から採用されているリチウムイオン電池は、その負極側に、負極活物質（以下、「負極材料」ともいう）の黒鉛（天然黒鉛、人造黒鉛等）と負極材とを結着材を用いて混合した合剤層を備える負電極を有している。また、その正極側は、正極材及び正極活物質のリチウム（Ｌｉ）酸化物粉末（ＬｉＣｏＯ２、ＬｉＮｉＯ２、ＬｉＭｎＯ２等）と導電性黒鉛（主にカーボンブラック等）とを結着材（ＰＶＤＦ：ポリフッ化ビニリデン等）を用いて混合し、塗布形成した合剤層を備える正電極を有している。また、リチウムイオン電池のセル容器内には電解液が満たされるとともに、負極材と正極材との間にはセパレータ（主に、ポリオレフィン系多孔質材、又は多孔質のポリプロピレン・シート等）が設けられている。【０００３】
上述のセパレータは、電解液を通過させ、リチウムイオンの移動を生じさせることを可能にして、電気的な短絡が起こらないように電極間を分離するように設けられている。【０００４】
リチウムイオン電池の充放電は、リチウムイオンが電解液中で負極材と正極材との間を移動することによって行われる。充電時においては、リチウムイオンは負極側に移動し、放電時においては、リチウムイオンは正極側に移動する。充電は、外部接続の電源を通じて行われ、放電は外部接続の抵抗（負荷）を介して行われる。【０００５】
ところで、リチウムイオン電池の分野で、近年、その負極活物質に、上記の黒鉛に代わる素材として、シリコン粒子を用いる技術が開示されている。例えば、シリコン粒子の例として、単結晶シリコンを乳鉢で粉砕し、メッシュを用いて分級することによって形成した、直径が約３８ミクロン（μｍ）以下の粉末を、アルゴン雰囲気中３０℃／分の昇温速度で１５０℃（到達温度）にまで加熱されたもの（特許文献１参照）がある。また、他の例として、高温高濃度の亜鉛ガス中に液状の四塩化ケイ素を供給し、１０５０℃以上の高温状態で反応させることによって、四塩化ケイ素を還元してシリコン粒子を形成し、該微細なシリコンを１０００℃以下、特に５００〜８００℃にて結晶成長並びに凝集させた後、形成したシリコン粒子の粒度を調整し、塩化亜鉛水溶液中に集める。この作業により、粒径が１〜１００μｍ程度の高純度シリコン粒子が得られること、及びそれを利用することが開示されている（特許文献２参照）。
【先行技術文献】
【特許文献】
【０００６】
【特許文献１】特開２００５−０３２７３３号公報
【特許文献２】特開２０１２−１０１９９８号公報
【発明の概要】
【発明が解決しようとする課題】
【０００７】
しかしながら、従来技術においては、負極材料としてシリコン粒子を用いる場合、その充放電における電気容量を増大させることができるが、一方で、シリコン粒子内にリチウムを吸蔵・放出して、シリコン粒子が体積変動し、又は破壊されることになる。その結果、充放電のサイクル特性が維持できないという問題が存在している。【０００８】
また、上述の先行技術文献において開示されているシリコン粒子の場合、高温の合成と採集工程を行う必要があるため、負極材料としてのシリコン粒子を得るまでの製造工程が極めて複雑になる。その結果、生産性の低下を招いたり、製造コスト高になることが避けられない。したがって、従来から開示されているシリコン粒子は、リチウムイオン電池の負極特性が悪い上、産業的な利用性が未だ十分でないという大きな課題がある。すなわち、シリコン粒子を用いたリチウムイオン電池の開発は未だ途上にある。
【課題を解決するための手段】
【０００９】
本発明は、従来のシリコン粒子を用いた負極材料が抱えていた充放電のサイクル特性等に関する諸問題の少なくとも一部を解決することにより、高性能のリチウムイオン電池の負極材料、リチウムイオン電池、リチウムイオン電池の負極又は負極材料の製造方法及びその製造装置の提供に大きく貢献し得る。【００１０】
また、本発明の１つのリチウムイオン電池の負極材料は、モード径及びメジアン径が５０ｎｍ未満の体積分布を有するとともに、表面上の少なくとも一部が炭素によって覆われたシリコン微細粒子あるいはその凝集物又は集合物を用いて形成される。【００１１】
また、本発明のもう１つのリチウムイオン電池の負極材料は、表面上の少なくとも一部が炭素によって覆われたシリコン微細粒子あるいはその凝集物又は集合物を用いて形成され、かつ複層花弁状又は鱗片状に折重なった状態のそのシリコン微細粒子の該凝集物又は該集合物を含む。【００１２】
上述の各負極材料を採用することにより、充放電が繰り返されても充放電容量の変化が少ない、換言すれば充放電のサイクル特性の良いリチウムイオン電池を実現することができる。あるいは、充放電容量の増大を実現し得る。【００１３】
また、上述の各負極材料となるシリコン微細粒子あるいはその凝集物又は集合物は、例えば、シリコンの溶融固化された塊又はインゴットを固定砥粒ワイヤによって削り出された、通常は産業廃棄物として扱われている切粉又は切削屑を出発材として採用することができる点は特筆に価する。加えて、その切粉又は切削屑を、ボールミル機及び／又はビーズミル機によって粉砕することにより形成されるシリコン微細粒子あるいはその凝集物又は集合物は、リチウムイオン電池の充放電のサイクル特性の高レベルでの維持、及び／又はその特性の向上を実現するための好適な一態様である。【００１４】
また、本発明の１つのリチウムイオン電池は、モード径及びメジアン径が５０ｎｍ未満の体積分布を有するとともに、表面上の少なくとも一部が炭素によって覆われたシリコン微細粒子あるいはその凝集物又は集合物を用いて形成される負極材料を備える。【００１５】
また、本発明のもう１つのリチウムイオン電池は、表面上の少なくとも一部が炭素によって覆われたシリコン微細粒子あるいはその凝集物又は集合物を用いて形成され、かつ複層花弁状又は鱗片状に折重なった状態のそのシリコン微細粒子の該凝集物又は該集合物を含む、負極材料を備える。【００１６】
上述のリチウムイオン電池によれば、充放電が繰り返されても充放電容量の変化を低減することができる。あるいは、充放電のサイクル特性の高レベルでの維持、及び／又はその特性の向上をさせることができるのみならず、充放電容量の増大を実現し得る。【００１７】
また、本発明の１つのリチウムイオン電池の負極材料の製造装置は、結晶性シリコンを粉砕することにより、モード径及びメジアン径が５０ｎｍ未満の体積分布を有するシリコン微細粒子あるいはその凝集物又は集合物を形成する粉砕部と、そのシリコン微細粒子あるいは該凝集物又は該集合物の表面上の少なくとも一部を覆う炭素を形成する、被覆形成部と、を備える。【００１８】
また、本発明のもう１つのリチウムイオン電池の負極材料の製造装置は、固定砥粒ワイヤによって削り出される切粉又は切削屑である結晶性シリコンを粉砕することにより、複層花弁状又は鱗片状に折重なった状態のシリコン微細粒子の凝集物又は集合物を含むようにそのシリコン微細粒子を形成する粉砕部と、そのシリコン微細粒子あるいは該凝集物又は該集合物の表面上の少なくとも一部を覆う炭素を形成する、被覆形成部と、を備える。【００１９】
上述のリチウムイオン電池の負極材料の製造装置によれば、充放電が繰り返されても充電容量及び／又は放電容量の変化が少ない、換言すれば充放電のサイクル特性の良いリチウムイオン電池を実現し得る、あるいは充放電容量の増大を実現し得るリチウムイオン電池の製造に貢献し得る。【００２０】
また、本発明の１つのリチウムイオン電池の負極の製造装置は、結晶性シリコンを粉砕することにより、モード径及びメジアン径が５０ｎｍ未満の体積分布を有する、負極材料となるシリコン微細粒子あるいはその凝集物又は集合物を形成する粉砕部と、そのシリコン微細粒子あるいは該凝集物又は該集合物の表面上の少なくとも一部を覆う炭素を形成する、被覆形成部と、を備える。【００２１】
また、本発明のもう１つのリチウムイオン電池の負極の製造装置は、固定砥粒ワイヤによって削り出される切粉又は切削屑である結晶性シリコンを粉砕することにより、複層花弁状又は鱗片状に折重なった状態のシリコン微細粒子の凝集物又は集合物を含むように、負極材料となる前記シリコン微細粒子を形成する粉砕部と、そのシリコン微細粒子あるいは該凝集物又は該集合物の表面上の少なくとも一部を覆う炭素を形成する、被覆形成部と、を備える。【００２２】
上述のリチウムイオン電池の負極の製造装置によれば、充放電が繰り返されても充電容量及び／又は放電容量の変化が少ない、換言すれば充放電のサイクル特性の良いリチウムイオン電池を実現し得る、あるいは、充放電容量の増大を実現し得るリチウムイオン電池の製造に貢献し得る。【００２３】
また、本発明の１つのリチウムイオン電池の負極材料の製造方法は、結晶性シリコンを粉砕することにより、モード径及びメジアン径が５０ｎｍ未満の体積分布を有するシリコン微細粒子あるいはその凝集物又は集合物を形成する粉砕工程と、そのシリコン微細粒子あるいは該凝集物又は該集合物の表面上の少なくとも一部を覆う炭素を形成する、被覆形成工程と、を含む。【００２４】
また、本発明のもう１つのリチウムイオン電池の負極材料の製造方法は、固定砥粒ワイヤによって削り出される切粉又は切削屑である結晶性シリコンを粉砕することにより、複層花弁状又は鱗片状に折重なった状態のシリコン微細粒子の凝集物又は集合物を含むように該シリコン微細粒子を形成する粉砕工程と、そのシリコン微細粒子あるいは該凝集物又は該集合物の表面上の少なくとも一部を覆う炭素を形成する、被覆形成工程と、を備える。【００２５】
上述のリチウムイオン電池の負極材料の製造方法によれば、充放電が繰り返されても充電容量及び／又は放電容量の変化が少ない、換言すれば充放電のサイクル特性の良いリチウムイオン電池を実現し得る、あるいは、充放電容量の増大を実現し得るリチウムイオン電池の製造に貢献し得る。【００２６】
また、本発明の１つのリチウムイオン電池の負極の製造方法は、結晶性シリコンを粉砕することにより、モード径及びメジアン径が５０ｎｍ未満の体積分布を有する、負極材料となるシリコン微細粒子あるいはその凝集物又は集合物を形成する粉砕工程と、そのシリコン微細粒子あるいは該凝集物又は該集合物の表面上の少なくとも一部を覆う炭素を形成する、被覆形成工程と、を含む。【００２７】
また、本発明のもう１つのリチウムイオン電池の負極の製造方法は、固定砥粒ワイヤによって削り出される切粉又は切削屑である結晶性シリコンを粉砕することにより、複層花弁状又は鱗片状に折重なった状態のシリコン微細粒子の凝集物又は集合物を含むように、負極材料となる前記シリコン微細粒子を形成する粉砕工程と、そのシリコン微細粒子あるいは該凝集物又は該集合物の表面上の少なくとも一部を覆う炭素を形成する、被覆形成工程と、を備える。【００２８】
上述のリチウムイオン電池の負極の製造方法によれば、充放電容量の増大とともに、充放電が繰り返されても充電容量及び／又は放電容量の変化が少ない、換言すれば充放電のサイクル特性の良いリチウムイオン電池の製造に貢献し得る。【００２９】
なお、上述の各シリコン微細粒子あるいはその凝集物又は集合物の表面上の少なくとも一部を炭素によって覆う手段は特に限定されない。代表的な該手段の例は、アセチレン等に代表される炭化水素等の熱分解によって形成する炭素膜を利用する手段、ファーネス法によって形成された炭素膜を利用する手段、チャネル法によって形成された炭素膜を利用する手段、又はプラズマ処理によって形成される炭素膜を利用する手段である。【００３０】
なお、上述の各発明における結晶性シリコンには、単結晶シリコンのみならず、多結晶シリコンが含まれる。また、上述の各発明における結晶性シリコンとして金属性のシリコンを選択することもできる。
【発明の効果】
【００３１】
本発明の１つのリチウムイオン電池の負極材料によれば、充放電が繰り返されても充放電容量の変化が少ない、換言すれば充放電のサイクル特性の良いリチウムイオン電池を実現することができるのみならず、充放電容量の増大を実現し得る。また、本発明の１つのリチウムイオン電池によれば、充放電が繰り返されても充放電容量の変化を低減する、換言すれば充放電のサイクル特性を向上させることができるのみならず、充放電容量の増大を実現し得る。加えて、本発明の１つのリチウムイオン電池の製造装置、及び本発明の１つのリチウムイオン電池の製造方法によれば、充放電が繰り返されても充放電容量の変化が少ない、換言すれば充放電のサイクル特性の良いリチウムイオン電池のみならず、充放電容量の増大を実現し得るリチウムイオン電池の製造に貢献し得る。
【図面の簡単な説明】
【００３２】
【図１】第１の実施形態のリチウムイオン電池の負極材料の製造工程を示すフロー図である。
【図２】第１の実施形態のリチウムイオン電池の負極材料の製造装置及び製造工程を示す概要図である。
【図３】第１の実施形態の被覆形成工程（Ｓ４）を経たシリコン微細粒子あるいはその凝集物又は集合物の一例のＴＥＭ（透過型電子顕微鏡）像を示す図である。
【図４Ａ】第１の実施形態のシリコン微細粒子あるいはその凝集物又は集合物の一例のＳＥＭ像である。
【図４Ｂ】第１の実施形態における、拡大されたシリコン微細粒子あるいはその凝集物又は集合物の一例のＳＥＭ像を示す図である。
【図４Ｃ】第１の実施形態における、（ａ）シリコン微細粒子の凝集物又は集合物の他の例のＳＥＭ像を示す図、及び（ｂ）（ａ）の一部の拡大図である。
【図５】第１の実施形態のシリコン微細粒子のＴＥＭ像を示す図である。
【図６】第１の実施形態のシリコン微細粒子の結晶子径に対する、（ａ）個数分布における結晶子径分布と、（ｂ）体積分布における結晶子径分布とを示すグラフである。
【図７】第１の実施形態のシリコン微細粒子あるいはその凝集物又は集合物のＸ線回折測定の結果（（ａ）広範囲，（ｂ）限定された範囲）を示すグラフである。
【図８】第２の実施形態のリチウムイオン電池の概要構成図である。
【図９】第２の実施形態のリチウムイオン電池の充電のサイクル特性の一例を示すグラフである。
【図１０】第２の実施形態のリチウムイオン電池の放電のサイクル特性の一例を示すグラフである。
【図１１】参考例としてのリチウムイオン電池の充電のサイクル特性を示すグラフである。
【図１２】参考例としてのリチウムイオン電池の放電のサイクル特性を示すグラフである。
【図１３】第２の実施形態のリチウムイオン電池について、充放電サイクルが１００回行われた後のシリコン微細粒子あるいはその凝集物又は集合物のＴＥＭ像である。
【図１４】他の実施形態のリチウムイオン電池の負極材料の製造装置及び製造工程を示す概要図である。
【図１５Ａ】他の実施形態のリチウムイオン電池における、電解液中のＦＥＣの量を変化させたときのリチウムイオン電池の充電のサイクル特性を示すグラフである。
【図１５Ｂ】他の実施形態のリチウムイオン電池における、電解液中のＦＥＣの量を変化させたときのリチウムイオン電池の放電のサイクル特性を示すグラフである。
【図１６Ａ】他の実施形態のリチウムイオン電池における、シリコン（Ｓｉ）と炭素（Ｃ）との重量比を変化させたときの、リチウムイオン電池の充電のサイクル特性を示すグラフである。
【図１６Ｂ】他の実施形態のリチウムイオン電池における、シリコン（Ｓｉ）と炭素（Ｃ）との重量比を変化させたときの、リチウムイオン電池の放電のサイクル特性を示すグラフである。
【符号の説明】
【００３３】
１        切粉等
２        シリコン微細粒子
１０      洗浄機（洗浄兼予備粉砕機）
１１      ボール種
１３ａ    ポット
１３ｂ    蓋
１５      回転軸
２０      粉砕機
２１      導入口
２２      処理室
２４      排出口
２５      フィルタ
３０      乾燥機
４０      ロータリーエバポレータ
５０      酸化膜除去槽
５５      フッ化水素酸又はフッ化アンモニウム水溶液
５７      撹拌器
５８      遠心分離機
６０      被覆形成部
７０      混合部
１００    リチウムイオン電池の負極材料及び負極の製造装置
５００    リチウムイオン電池
５１０    容器
５１２    負電極
５１４    負極材及び負極材料
５１６    正電極
５１８    正極材及び正極材料
５２０    セパレータ
５３０    電解液
５４０    電源
５５０    抵抗
【発明を実施するための形態】
【００３４】
本発明の実施形態を、添付する図面に基づいて詳細に述べる。なお、この説明に際し、全図にわたり、特に言及がない限り、共通する部分には共通する参照符号が付されている。また、図中、各実施形態の要素のそれぞれは、必ずしも互いの縮尺比を保って示されてはいない。また、各図面を見やすくするために、一部の符号が省略され得る。
【００３５】
＜第１の実施形態＞
図１は、本実施形態のリチウムイオン電池の負極材料の製造工程を示すフロー図である。また、図２は、本実施形態のリチウムイオン電池の負極材料の製造装置及び製造工程を示す概要図である。
【００３６】
本実施形態のリチウムイオン電池の負極材料、及びその負極材料を備えたリチウムイオン電池、並びにそれらの製造方法は、例えば太陽電池等の半導体製品に使用されるシリコンウェハの生産過程におけるシリコンの切削加工において通常は廃棄物とされるシリコンの切粉あるいはシリコンの切削屑又は研磨屑（以下、「シリコンの切粉等」又は「切粉等」ともいう）を出発材料の一例とした、各種の工程を備える。また、切粉等には、廃棄対象となったシリコンウェハを公知の粉砕機によって粉砕した微細な屑も含まれる。図１に示すように、本実施形態のリチウムイオン電池の製造方法は、以下の（１）、（２）、（４）及び（５）の工程を含む。また、本実施形態のリチウムイオン電池の製造方法は、採用し得る他の一態様として、以下の（３）の工程を含むことができる。
（１）洗浄工程（Ｓ１）
（２）粉砕工程（Ｓ２）
（３）酸化膜除去工程（Ｓ３）
（４）被覆形成工程（Ｓ４）
（５）負極形成工程（Ｓ５）
【００３７】
また、図２に示すように、本実施形態のリチウムイオン電池の負極材料及び負極の製造装置１００は、主として、洗浄機（洗浄兼予備粉砕機）１０、粉砕機２０、乾燥機（図示しない）、ロータリーエバポレータ４０、シリコン微細粒子あるいはその凝集物又は集合物（以下、代表して「シリコン微細粒子」とも表現する）の表面上の少なくとも一部を覆う炭素を形成する被覆形成部６０、及びリチウムイオン電池の負極形成の一部を担う混合部７０を備える。また、本実施形態のリチウムイオン電池の負極材料及び負極の製造装置１００は、採用し得る他の一態様として、酸化膜除去槽５０、遠心分離機５８を備えることができる。なお、上記の粉砕機２０のみ、あるいは洗浄機１０及び粉砕機２０を、本実施形態における粉砕部という。
【００３８】
（１）洗浄工程（Ｓ１）
本実施形態の洗浄工程（Ｓ１）においては、例えば、単結晶又は多結晶のシリコン、すなわち、結晶性シリコンの塊又はインゴット（ｎ型の結晶性シリコンの塊又はインゴット）の切削過程において形成されるシリコンの切粉等が洗浄される。代表的なシリコンの切粉等は、シリコンのインゴットが公知のワイヤ等（代表的には、固定砥粒ワイヤ）によって削り出される切粉等である。従って、本実施形態においては、従来、云わば廃材とされてきたシリコンの切粉等を出発材として、リチウムイオン電池の負極材料を構成するシリコン微細粒子を形成するため、製造コスト及び又は原材料の調達の容易性、及び資源の活用性の観点で優れている。
【００３９】
本実施形態の洗浄工程（Ｓ１）は、主として、上述のシリコンの切粉等の形成過程において付着する有機物、代表的には、切削過程で使用するクーラント剤及び添加剤等の有機物の除去を目的とする。本実施形態においては、図２に示すように、まず、洗浄対象となる切粉等１を秤量した後、その切粉等１と所定の第１液体、並びにボール１１が、有底円筒形のポット１３ａ内に導入される。蓋１３ｂを用いてポット１３ａ内を密閉にした後、洗浄機（洗浄兼予備粉砕機）１０であるボールミル機が有する円柱状の２本の回転体１５を回転させることによって、回転体１５上のポット１３ａを回転させる。その結果、ポット１３ａ内において、洗浄対象となる切粉等１を第１液体中に分散させることにより切粉等１の洗浄、及び予備的な粉砕処理が行われる。
【００４０】
ここで、本実施形態のボールミル機は、ポット１３ａ及び蓋１３ｂに収められた鋼球、磁性ボール、玉石及びその類似物をボール種１１（粉砕媒体）とし、ポット１３ａ及び蓋１３ｂを回転させることによって物理的な衝撃力を与える粉砕機である。また、上述の第１液体の好適な例は、アセトンである。また、より具体的な一態様においては、例えば、シリコンの切粉等の１００グラム（ｇ）に対してアセトン３００ミリリットル（ｍＬ）を添加し、ボールミル機（本実施形態においては、ＭＡＳＵＤＡ社製、Ｕｎｉｖｅｒｓａｌ  ＢＡＬＬ  ＭＩＬＬ）の回転体１５上に乗せられたポット１３ａ及び蓋１３ｂ内で約１時間撹拌することにより、シリコンの切粉等をアセトン中に分散させた。なお、ボールミル機のボール種は、粒径φ１０ミリメートル（ｍｍ）のアルミナボールと粒径φ２０ｍｍのアルミナボールであった。なお、本実施形態の洗浄工程（Ｓ１）においては、ボールミル機内において、シリコンの切粉等を第１液体中で予備粉砕及び撹拌することによって分散処理を行っている。従って、単に第１液体に浸漬させるだけの処理よりも、洗浄効率を格段に高めることになるため、リチウムイオン電池の負極特性の向上、特に充放電サイクル特性の向上の観点で好適なシリコン粒子を得ることが可能となる。
【００４１】
洗浄工程（Ｓ１）の後、蓋１３ｂを開けてシリコン粒子を第１液体とともに排出した後、公知の減圧濾過手段により、第１液体は吸引ろ過にて除去されて廃液となる。一方、残ったシリコン粒子は、公知の乾燥機内において乾燥される。なお、必要に応じて、乾燥処理後に得られたシリコン粒子を、同一工程によって再び洗浄機（洗浄兼予備粉砕機）１０内において予備粉砕及び洗浄が行われる。なお、洗浄工程（Ｓ１）において採用され得る他の洗浄方法の例は、ＲＣＡ洗浄法を用いた洗浄、又は水（純水を含む）を用いた洗浄である。
【００４２】
（２）粉砕工程（Ｓ２）
その後、粉砕工程（Ｓ２）においては、洗浄されたシリコン粒子に所定の第２液体を添加して、ビーズミル機内においてシリコン粒子の粉砕処理が行われる。従って、本実施形態においては、前述のボールミル機の後、換言すれば、前述のボールミル機による粉砕の後に用いられるビーズミル機によって、洗浄工程（Ｓ１）を経たシリコン粒子がさらに細かく粉砕されることになる。
【００４３】
本実施形態の第２液体の好適な例は、ＩＰＡ（イソプロピルアルコール）である。粉砕工程の前処理として、第２液体と洗浄工程（Ｓ１）で得られたシリコン粒子をポット１３ａ内に、重量比で、第２液体が９５％に対してシリコン粒子を５％となるように収めた後、洗浄機（洗浄兼予備粉砕機）１０を回転させることによって予備粉砕処理が行われる。予備粉砕処理されたシリコン粒子を含むスラリーを開口部１８０ミクロンのメッシュに通すことによって比較的粗い粒子が取り除かれた後、得られたシリコン粒子を含むスラリーを、粉砕機２０のビーズミル（本実施形態においては、アシザワ・ファインティング社製、スターミルＬＭＺ０１５）を用いてさらに微粉砕処理する。より具体的には、粒子径１８０ミクロン以上のシリコン切粉が除去されたシリコン粒子を含むスラリーを粉砕機２０の導入口２１へ投入し、ポンプ２８を用いてスラリーを循環させながらビーズミルの処理室２２で微粉砕処理が行われる。具体的なビーズミル機のビーズ種の一例は、粒径φ０．５ｍｍのジルコニアビーズである。微粉砕処理されたシリコン粒子を含むスラリーを回収した後、減圧蒸留を自動で行うロータリーエバポレータ４０を用いて第２液体を除去することにより、微粉砕処理された結果物としてのシリコン微細粒子が得られる。
【００４４】
なお、本実施形態においては、粒径φ０．５ｍｍのジルコニアビーズを約４５０ｇ導入し、回転数２９０８ｒｐｍ、４時間の微粉砕処理が行われることによって、シリコン微細粒子を得ることができる。また、粉砕工程（Ｓ２）においては、ボールミル、ビーズミル、ジェットミル、衝撃波粉砕機の群からなる粉砕機のうちの上述以外のいずれか、又は２種以上の組み合わせによって粉砕処理を行うことも、採用し得る他の一態様である。また、粉砕工程（Ｓ２）において用いられる粉砕機として、自動の粉砕機のみならず手動の粉砕機が採用されても良い。但し、確度高く、後述する複層花弁状又は鱗片状に折重なった状態のシリコン微細粒子の凝集物又は集合物を形成する観点から言えば、ビーズミルによる処理からなる粉砕工程（Ｓ２）、又はビーズミルによる処理を含む粉砕工程（Ｓ２）が採用されることが好ましい。
【００４５】
また、公知のライカイ機（代表的なライカイ機として、株式会社石川工場社製、型式２０Ｄ型）を用いて、上述の粉砕工程（Ｓ２）によって得られたシリコン微細粒子をさらに解砕することは、採用し得る他の好適な一態様である。この解砕処理により、リチウムイオン電池の負極を形成する際の分散性が改善されるため、リチウムの吸蔵・放出によって負極が破壊されることが確度高く防止され又は抑制されるという効果が得られる。
【００４６】
（３）酸化膜除去工程（Ｓ３）
本実施形態においては、好適な一態様として酸化膜除去工程（Ｓ３）が行われる。ただし、この酸化膜除去工程（Ｓ３）が行われなくても、本実施形態の効果の少なくとも一部の効果が奏される。
【００４７】
本実施形態の酸化膜除去工程（Ｓ３）においては、粉砕工程（Ｓ２）によって得られたシリコン微細粒子２を、フッ化水素酸又はフッ化アンモニウム水溶液に接触させる処理が行われる。粉砕工程（Ｓ２）によって得られたシリコン微細粒子２を、フッ化水素酸又はフッ化アンモニウム水溶液中に浸漬することにより分散させる。具体的には、酸化膜除去槽５０において、シリコン微細粒子２を、フッ化水素酸又はフッ化アンモニウム水溶液５５中に撹拌器５７を用いて分散させることによりシリコン微細粒子２の表面の酸化物（主として、酸化シリコン）が除去される。
【００４８】
その後、遠心分離機５８によって、表面の酸化物の一部又は全部が除去されたシリコン微細粒子とフッ化水素酸水溶液とが分離される。その後、シリコン微細粒子をエタノール溶液等の第３液体中に浸漬する。第３液体を除去することにより、当初形成されていた表面の酸化物（又は酸化膜）の一部又は全部が除去されたシリコン微細粒子が得られる。なお、シリコン微細粒子２の表面に存在し得る酸化物の除去処理を行わない場合は、シリコン微細粒子は、後述する被覆形成工程（Ｓ４）及び負極形成工程（Ｓ５）による処理が行われる。
【００４９】
なお、本実施形態の酸化膜除去工程（Ｓ３）においては、シリコン微細粒子をフッ化水素酸又はフッ化アンモニウム水溶液に浸漬することによってシリコン微細粒子にフッ化水素酸を接触させているが、その他の方法によってシリコン微細粒子にフッ化水素酸又はフッ化アンモニウム水溶液を接触させる工程も採用し得る。例えば、いわゆるシャワーのようにフッ化水素酸水溶液をシリコン微細粒子に対して散布することも、採用し得る他の一態様である。
【００５０】
（４）被覆形成工程（Ｓ４）
本実施形態においては、酸化膜除去工程（Ｓ３）を経た、又は経ていないシリコン微細粒子の表面の一部又は全部を炭素の膜によって被覆する被覆形成工程が行われる。従って、本実施形態の被覆形成工程（Ｓ４）を経たシリコン微細粒子は、その表面上の少なくとも一部が炭素によって覆われているため、炭素によって覆われていないシリコン微細粒子に比べて厚みが増すことになる。なお、本実施形態の炭素が導電性を備えることによって、導電性を有する負極材料を形成することができる。また、例えば、その膜厚が数ｎｍ〜数μｍの炭素によってシリコン微細粒子を覆うことによって、薄い厚みの負極を形成するのみならず、比較的厚い負極の形成が容易になる。なお、図３は、本実施形態の被覆形成工程（Ｓ４）を経た、シリコン微細粒子（一部の拡大図）あるいはその凝集物又は集合物（一部の拡大図）の一例のＴＥＭ（透過型電子顕微鏡）像である。図３において示される結晶性シリコンは、主として、結晶の面方位（１１１）（単に、「Ｓｉ（１１１）」又は「（１１１）」とも表記する。他の面方位の表記についても同じ。）が観察された。
【００５１】
加えて、例えば、炭素によってシリコン微細粒子を覆うことによる負極全体としての内部応力の緩和、より微視的には個別のシリコン微細粒子の内部応力の緩和に寄与し得る。その結果、リチウムイオン電池の製造をより容易にすることができるとともに、リチウムイオン電池の性能（例えば、充放電のサイクル特性）の向上にも寄与し得る。
【００５２】
また、表面上の少なくとも一部が炭素によって覆われたシリコン微細粒子を用いてリチウムイオン電池の負極材料を形成することにより、炭素によって覆われていないシリコン微細粒子に比べて充電容量値及び放電容量値を増加させることも可能となる。例えば、本願発明者らの研究によれば、炭素によって覆われていないシリコン微細粒子の場合、例えば、負極材料の厚みが約３０μｍである場合は、充電容量値及び放電容量値が、５００（ｍＡｈ／ｇ）未満である。しかしながら、表面上の少なくとも一部が炭素によって覆われたシリコン微細粒子を用いることにより、充電容量値及び放電容量値が、２倍以上（代表的には、約３〜約５倍）に増加させることができる。
【００５３】
ところで、本実施形態の被覆形成工程（Ｓ４）において、シリコン微細粒子の表面の一部又は全部（換言すれば、その表面上の少なくとも一部）を炭素の膜によって被覆する手段は、特に限定されない。例えば、化学気相成長法の一例である熱ＣＶＤ法によってシリコン微細粒子２の表面上の少なくとも一部を炭素によって覆う方法を採用することができる。具体的には、シリコン微細粒子２を有機物ガス及び／又はその蒸気を含有する雰囲気において、約６００℃以上約１２００℃以下で加熱することによって、シリコン微細粒子２の表面上の少なくとも一部を炭素の膜によって被覆することができる。従って、化学気相成長装置の一例である熱ＣＶＤ装置は、本実施形態の被覆形成工程（Ｓ４）において採用し得る被覆形成部６０の一態様である。また、熱ＣＶＤ法において採用され得る材料（又は原料）の例は、メタン、エタン、アセチレン、エチレン、プロパン、ブタン、ブテン、ペンタン、イソブタン、ヘキサンの群から選択される１種又は２種以上の炭化水素、及び／又は、１種又は２種以上の公知の芳香族炭化水素である。なお、銅又は銅合金を触媒として採用することにより、約４００℃でもアセチレンを熱分解し得る点は、処理温度の低温化に寄与しうる。
【００５４】
上述のとおり、代表的には、炭化水素ガスを、加熱されたシリコン微細粒子２上又はその近傍において熱分解させて炭素化することにより、シリコン微細粒子２の表面上の少なくとも一部をその炭素の膜によって被覆することが、本実施形態において適切な炭素の膜の一例を実現するとともに、生産性及び工業性に優れた手法であるといえる。なお、化学気相成長法の他の一例である減圧熱ＣＶＤ法又はプラズマＣＶＤ法も、適宜採用され得る。
【００５５】
また、シリコン微細粒子２の表面上の少なくとも一部を炭素の膜によって被覆する方法の他の例は、次のとおりである。まず、公知の（塩素化ポリエチレンエラストマー等）の有機化合物、又は該有機化合物と黒鉛粉末とを混合した混合物を、被覆形成部６０内において、少なくとも本実施形態の洗浄工程（Ｓ１）及び粉砕工程（Ｓ２）によって処理されたシリコン微細粒子２に付着又は吸着させる。その後、該有機化合物を熱分解する温度まで加熱し、該有機化合物を炭化させることにより、表面上の少なくとも一部が炭素（代表的には、グラフェン、グラファイト、及び／又は無定形炭素）によって覆われたシリコン微細粒子２を形成することができる。なお、一旦形成された該シリコン微細粒子２を窒素雰囲気下又は水素雰囲気下で、例えば４００℃〜１２００℃にて焼成する工程を追加的に、及び／又は事前に実施することも、本実施形態の変形例の一態様である。なお、シリコン微細粒子２あるいはその凝集物又は集合物の表面上に酸化膜が形成されることを確度高く防止、抑制、又は除去し得る観点から言えば、シリコン微細粒子２を水素雰囲気下で加熱することが好ましい。
【００５６】
また、その他の公知の手段を用いて、表面上の少なくとも一部が炭素によって覆われたシリコン微細粒子２を形成することも、採用し得る別の一態様である。例えば、公知のカーボンブラックの製造方法（ファーネス法又はチャネル法）によって形成された炭素膜を利用することも可能である。なお、ファーネス法は、コールタールを蒸留して得られるクレオソート油を乱流拡散させた状態の所定のチャンバー内においてクレオソート油の部分燃焼を行った後、飛沫を水冷する方法である。また、チャネル法は、例えば天然ガスを燃焼させて形成した炎をチャンネル鋼の冷却面に衝突させることによって、炭素を析出させる方法である。但し、石油由来の硫黄成分が含まれることになるため、そのような不純物成分が混入され難い方法である、上述の熱ＣＶＤ法を採用することがより好ましい。また、上述の各方法を採用する際に、例えばシリコン微細粒子あるいはその凝集物又は集合物に対して、適宜、公知の機械構造を採用して運動エネルギーを与えることによって、シリコン微細粒子２あるいはその凝集物又は集合物の表面上の少なくとも一部を炭素の膜を用いて被覆する方法を採用することは、シリコン微細粒子２あるいはその凝集物又は集合物の表面上に、より均質に（例えば、厚み及び／又は密度において均一性良く）炭素の膜を形成することが可能となるため、好適な一態様である。より具体的には、シリコン微細粒子あるいはその凝集物又は集合物を収容するチャンバー又は管を回転させながら、及び／又は、シリコン微細粒子２あるいはその凝集物又は集合物に対して超音波振動を与えながら、シリコン微細粒子２あるいはその凝集物又は集合物の表面上の少なくとも一部を炭素の膜を用いて被覆する方法を採用することは、シリコン微細粒子２あるいはその凝集物又は集合物の表面上に、より均質に炭素の膜を形成することが可能となるため、好適な一態様である。
【００５７】
（４）負極形成工程（Ｓ５）
本実施形態のリチウムイオン電池の負極材料及び負極の製造装置１００は、被覆形成工程（Ｓ４）によって処理された負極材料としてのシリコン微細粒子と、負極の一部を構成する部材（例えば、銅箔）とを結着材（例えば、アンモニウムカルボキシルメチルセルロース（ＣＭＣ）及びスチレンブタジエンゴム（ＳＢＲ）、あるいは、アンモニウムカルボキシルメチルセルロース（ＣＭＣ）及びポリビニルアルコール（ＰＶＡ））を用いて混合する混合部７０を備えている。この混合部７０によって形成される合剤層を用いて負電極が形成される。
【００５８】
＜その他の工程＞
なお、上述の洗浄工程（Ｓ１）、粉砕工程（Ｓ２）及び（４）被覆形成工程（Ｓ４）によって、あるいは、洗浄工程（Ｓ１）、粉砕工程（Ｓ２）、酸化膜除去工程（Ｓ３）及び（４）被覆形成工程（Ｓ４）によって得られたシリコン微細粒子は、例えば、各シリコン微細粒子の結晶子径の個数分布及び／又は体積分布のバラつきを軽減するために分級され得る。
【００５９】
＜第１の実施形態において得られたシリコン微細粒子の分析結果＞
１．ＳＥＭ像及びＴＥＭ像よるシリコン微細粒子の解析
【００６０】
図４Ａは、第１の実施形態の粉砕工程（Ｓ２）後のシリコン微細粒子あるいはその凝集物又は集合物の一例のＳＥＭ（走査型電子顕微鏡）像である。また、図４Ｂは、第１の実施形態の粉砕工程（Ｓ２）後における、拡大されたシリコン微細粒子あるいはその凝集物又は集合物の一例のＳＥＭ像を示す図である。また、図４Ｃは、第１の実施形態における、（ａ）シリコン微細粒子の凝集物又は集合物の他の例のＳＥＭ像を示す図、及び（ｂ）（ａ）の一部の拡大図である。加えて、図５は、第１の実施形態のシリコン微細粒子の透過電子顕微鏡（ＴＥＭ）像を示す図である。
【００６１】
図４Ａに示すように、個別のシリコン微細粒子のみならず、Ｙ１及びＹ２に示すシリコン微細粒子あるいはその凝集物又は集合物が確認された。大変興味深いことに、さらに詳細に分析をすると、図４Ｂ、並びに図４Ｃ（ａ），（ｂ）のＺ部分に示すように、シリコン微細粒子又はその凝集物は、いわば薄層状のシリコン微細粒子が複層花弁状又は鱗片状に折重なった状態の凝集物又は集合物であることが確認できた。なお、より詳しく観察すれば、例えば、１つ又は一群の鱗片状のシリコン微細粒子の幅（短径）を１としたときの長さ（長径）の範囲は、３．３〜１２．９であった。
【００６２】
また、個別のシリコン微細粒子に着目した図５に示すＴＥＭ像から、もう一つの興味深い知見が得られた。具体的には、図５における白線で囲っている領域が示す個別のシリコン微細粒子は、結晶性、すなわち単結晶シリコンであることが確認できた。加えて、シリコン微細粒子の少なくとも一部は、断面視において約２ｎｍ〜約１０ｎｍの大きさの不定形の多角形の結晶子であることが確認できた。なお、図５においては、白線で囲っている各領域に、結晶の面方位が示されている。
【００６３】
２．Ｘ線回折法によるシリコン微細粒子の結晶子径分布の解析
図６は、第１の実施形態のシリコン微細粒子のＳｉ（１１１）方向の結晶子径に対する、（ａ）個数分布を示す結晶子径分布と、（ｂ）体積分布を示す結晶子径分布とを示すグラフである。図６は、粉砕工程（Ｓ２）後のシリコン微細粒子の結晶子径分布を、Ｘ線回折法を用いて解析することによって得られた結果を示している。図６（ａ）及び図６（ｂ）は、いずれも、横軸が結晶子径（ｎｍ）を表し、縦軸は、頻度を表している。
【００６４】
図６（ａ）及び図６（ｂ）の結果から、個数分布においては、モード径が１．６ｎｍ、メジアン径（５０％結晶子径）が２．６ｎｍであった。また、体積分布においては、モード径が６．３ｎｍ、メジアン径が９．９ｎｍであった。従って、個数分布においてはモード径であってもメジアン径であっても５ｎｍ以下であり、より詳細には３ｎｍ以下の値が実現されていることが確認された。なお、体積分布においては、モード径であってもメジアン径であっても少なくとも５０ｎｍ以下であり、特に３０ｎｍ以下であることが確認されたことは特筆に値する。さらに、図６においては、１０ｎｍ以下という極めて小さい値が実現されていることが確認された。
【００６５】
図６（ａ）及び図６（ｂ）の結果より、ビーズミル法を用いた粉砕工程（Ｓ２）後に得られるシリコン微細粒子は、平均の結晶子径が約２０ｎｍ以下、より具体的には、１０ｎｍ以下を実現する、約９．８ｎｍであることが確認できた。なお、酸化膜除去工程（Ｓ３）後のシリコン微細粒子の結晶子径分布も、図６とほぼ同様である。
【００６６】
従って、図６の結果と図４の各図の結果とを合わせて解析すれば、少なくとも粉砕工程（Ｓ２）後又は酸化膜除去工程（Ｓ３）後のシリコン微細粒子の凝集物又は集合物は、いわば長径約１００ｎｍ以下の範囲のいわば薄層状のシリコン微細粒子が、複層花弁状又は鱗片状に折重なった状態であるといえる。また、シリコン微細粒子は、図５及び図６から分かるように、主として長径が１０ｎｍ以下の結晶子から構成されている。
【００６７】
また、本実施形態のシリコン微細粒子は、図６に示すように、１ｎｍ以下の結晶子径のシリコン微細粒子を含んでいることが分かる。また、興味深いことに、本実施形態のシリコン微細粒子の体積分布における平均結晶子径は、約１０ｎｍであることも確認された。この数値は、非常に小さい値であるといえる。また、上述のとおり、さらに調査を進めることによって、そのシリコン微細粒子の見かけの体積径として約１００ｎｍ以下の範囲にあることが確認された。特に、長径が５ｎｍ以下の結晶子径の、極微細なシリコン粒子を多数含むことによって、後述するリチウムイオン電池の負極材料として用いるシリコン微細粒子によって導き出される充放電のサイクル特性をより確度高く向上させるものである。また、前述の極微細なシリコン粒子に表面の少なくとも一部が炭素によって覆われているため、より高い充電容量値及び放電容量値、並びに優れた充放電のサイクル特性を実現することができる。
【００６８】
３．Ｘ線回折法によるシリコン微細粒子の結晶子の面方位の解析
図７（ａ）は、第１の実施形態の粉砕工程（Ｓ２）前のシリコン微細粒子あるいはその凝集物又は集合物のＸ線回折測定の結果（Ｐ）及び粉砕工程（Ｓ２）後のシリコン微細粒子あるいはその凝集物又は集合物のＸ線回折測定の結果（Ｑ）を、広い角度範囲において解析した結果である。また、図７（ｂ）は、図７（ａ）の結果（Ｐ）の一部を拡大したものであり、第１の実施形態の粉砕工程（Ｓ２）後のシリコン微細粒子あるいはその凝集物又は集合物のＸ線回折測定の結果を限定された角度範囲において解析した結果（Ｒ）である。なお、図７（ｂ）内に示されたＣ（００２）面及びＣ（００３）面の各ピーク強度は、約１ｗｔ％〜約３ｗｔ％のグラファイトの微粒子がシリコン微細粒子群又はシリコン微細粒子の凝集物又は集合物内に含まれていることを示している。なお、一例としてのＣ（００２）面のグラファイトの微粒子の大きさは、約５０ｎｍ以下、より具体的には、約３５ｎｍであり、Ｃ（００３）面のグラファイトの微粒子の大きさは、約１００ｎｍ以下、より具体的には、約７５ｎｍであった。
【００６９】
図７（ａ）及び（ｂ）に示すように、第１の実施形態の粉砕工程（Ｓ２）前の２θ＝２８．４°付近のＳｉの結晶面（１１１）に帰属する回折ピークに比べて、粉砕工程（Ｓ２）後のＳｉ（１１１）に帰属する回折ピークは、その半値幅が大きくなっていることが確認された。なお、粉砕工程（Ｓ２）後のＳｉ（１１１）ピークの半値幅から、シェラーの式を用いて計算された平均結晶子径は、９．８ｎｍであった。また、大変興味深いことに、粉砕工程（Ｓ２）後の２θ＝２８．４°付近のＳｉ（１１１）に帰属する回折ピークの強度は、その他の回折ピークの強度（例えば、Ｓｉ（２２０）又はＳｉ（３１１）のピーク強度）よりも大きいことが明らかとなった。なお、粉砕工程（Ｓ２）後のシリコン微細粒子の結晶格子のＳｉ（１１１）の配列間隔は、図５に示したとおり、０．３１ｎｍ（３．１Å）である。
【００７０】
上記の各解析結果を踏まえると、本実施形態の粉砕工程（Ｓ２）後のシリコン微細粒子については、主として面方位が（１１１）である結晶性のシリコン微細粒子が、複層花弁状又は鱗片状に多重に折重なった状態の凝集物又は集合物であるといえる。
【００７１】
そうすると、本実施形態の粉砕工程（Ｓ２）後又は酸化膜除去工程（Ｓ３）後のシリコン微細粒子あるいはその凝集物又は集合物をリチウムイオン電池の負極材料として用いることによって、リチウムイオン電池の正極材料中から電離したリチウムイオン（Ｌｉ＋）が負極に到達したときに、リチウムイオン（Ｌｉ＋）が複層花弁状又は鱗片状に多重に折重なった状態の凝集物又は集合物の襞部間隙に入り込み易く、また出易いという特有の効果が奏され得る。
【００７２】
＜第２の実施形態＞
本実施形態のリチウムイオン電池は、第１の実施形態において作製した、表面上の少なくとも一部が炭素によって覆われたシリコン微細粒子を負極材料として用いている。なお、負極材料以外の構成は、従来のＣＲ２０３２型のコインセル構造リチウムイオン電池の構成と同様である。
【００７３】
図８は、本実施形態のリチウムイオン電池５００の概要構成図である。本実施形態のリチウムイオン電池５００は、ＣＲ２０３２型コインセルの容器５１０内に、負極材及び負極材料５１４に電気的に接続する負電極５１２と、正極材及び正極材料５１８に電気的に接続する正電極５１６と、負極材及び負極材料５１４と正極材及び正極材料５１８とを電子的に絶縁するセパレータ５２０と、電解液５３０とを備える。また、本実施形態のリチウムイオン電池５００は、充放電を実現するために、負電極５１２及び正電極５１６につながる電源５４０と抵抗５５０を備えた外部回路を有している。
【００７４】
また、本実施形態のリチウムイオン電池５００の製造方法は、次のとおりである。
【００７５】
負極の製造方法については、まず、第１の実施形態において作製した、表面上の少なくとも一部が炭素によって覆われたシリコン微細粒子約０．３ｇを、１ｗｔ％ＣＭＣバインダー水溶液、ＳＢＲバインダー水分散液（ＪＳＲ株式会社製、ＴＲＤ２００１）からなる約１０ｍＬ（ミリリットル）の溶液中に分散させる。
【００７６】
本実施形態においては、乾燥重量比で、シリコン微細粒子、カーボンブラック、ＣＭＣバインダー水溶液、ＳＢＲバインダー水分散液の順に、６７：１１：１３：９、あるいは、５０：２５：２０：５となるように配合する。また、本実施形態の１つの変形例においては、乾燥重量比で、シリコン微細粒子、カーボンブラック、ＣＭＣバインダー水溶液、ＰＶＡバインダー水分散液の順に、５０：２５：２０：５となるように配合する。
【００７７】
次に、メノウ乳鉢を用いて混合調製したスラリーを、厚さ１５μｍであって約９ｃｍ（縦）×１０ｃｍ（横）の銅箔の一面上に、乾燥後約３０μｍ〜約２００μｍの厚みとなるように塗布した後、ホットプレート上にて大気中、８０℃、約１時間の乾燥処理を行う。その後、上述の銅箔を乾燥スラリーとともに電池規格ＣＲ２０３２型コインセル対応の直径が１１．３ｍｍの大きさの円形に打ち抜くことにより、作用極を形成する。この作用極の重量を測定した後、グローボックス内で、１２０℃、６時間の真空加熱により再度乾燥処理したものを、銅箔からなる負電極５１２の内面に張り付けることにより、本実施形態の負極が製造される。
【００７８】
次に、正極については、ハーフセル構造のリチウムイオン電池を用いて負極材料の特性を評価するため、リチウム基板を直径１３ｍｍの円状に打ち抜いたものを、正電極５１６として採用した。なお、リチウムイオン電池の正極については、上述の正電極５１６の代わりに公知の正電極を採用することができる。
【００７９】
また、本実施形態のセパレータ５２０は、多孔質のポリプロレン・シートである。加えて、本実施形態の電解液５３０は、エチレンカーボネート（ＥＣ）／ジエチルカーボネート（ＤＥＣ）を容積比で１／１で混合の溶媒（１Ｌ）中に、１モルの六フッ化リン酸リチウム（ＬｉＰＦ６）を溶解した電解液、あるいは、その電解液にフルオロエチレンカーボネート（ＦＥＣ）を添加したものであって、ＣＲ２０３２型コインセルの内容積（約１ｍＬ）を満たす量以内の量を注入したものである。
【００８０】
上述の正極材及び正極材料５１８、正電極５１６、負極材及び負極材料５１４、負電極５１２、セパレータ５２０及び電解液５３０を、ＣＲ２０３２型コインセルの容器５１０内へ配置する。その後、アルゴン雰囲気のグローブボックス内で、該コインセルの外枠の正電極５１６と負電極５１２との間を絶縁した状態で、セパレータ５２０及び電解液５３０の各構成材を容器５１０内に密封することにより、ＣＲ２０３２型コインセルのリチウムイオン電池５００を試作した。
【００８１】
なお、本実施形態における電解液５３０を構成する電解溶媒の例は、エチレンカーボネート（ＥＣ）、プロピレンカーボネート（ＰＣ）（ポリプロレン・シート）の環状カーボネート、及び、ジメチルカーボネート（ＤＭＣ）、ジエチルカーボネート（ＤＥＣ）等の鎖状カーボネート有機溶媒の混合溶媒である。また、六フッ化リン酸リチウム（ＬｉＰＦ）や四フッ化ホウ酸リチウム（ＬｉＢＦ）などの支持塩を前述の電解溶媒中に溶解させて使用することができる。
【００８２】
＜リチウムイオン電池５００の充放電サイクル特性＞
上述の構成を備えるリチウムイオン電池５００を採用することにより、充電容量値及び放電容量値を、表面が炭素によって覆われていないシリコン微細粒子を採用した場合（約５００（ｍＡｈ／ｇ）未満と比較して、２倍以上（代表的には約３〜約５倍）に増加させることができる。また、充放電サイクル数が１００回以上に至った場合においても、充電容量値及び放電容量値のいずれも、あまり低下していないという極めて良好な充放電サイクル特性を実現することも可能となる。具体的な比較は以下のとおりである。
【００８３】
図９は、本実施形態のリチウムイオン電池５００の充電のサイクル特性を示すグラフである。また、図１０は、本実施形態のリチウムイオン電池５００の放電のサイクル特性を示すグラフである。なお、各図中の丸印は、結着材としてＣＭＣとＰＶＡを採用した例を示し、塗り潰された四角印は、結着材としてＣＭＣとＳＢＲを採用した例を示す。
【００８４】
図９及び図１０に示すように、ＣＭＣとＰＶＡを採用した例及びＣＭＣとＳＢＲを採用した例のいずれも、充放電回数が少なくとも６０回までは、安定的に、充電容量値及び放電容量値が高い値を維持していることが分かる。また、充放電回数が１００回に至るまでに、若干、充電容量値及び放電容量値の低下傾向が見られる。しかしながら、ＣＭＣとＰＶＡを採用した例及びＣＭＣとＳＢＲを採用した例のいずれも、充放電回数が１００回の段階においても、高い充電容量値（約１４００〜約１５００ｍＡｈ／ｇ）及び放電容量値（約１４００〜約１５００ｍＡｈ／ｇ）を維持していることも分かった。
【００８５】
なお、興味深いことに、ＣＭＣとＰＶＡを採用した例の方が、ＣＭＣとＳＢＲを採用した例よりも、高い充電容量値及び放電容量値を維持し得ることが確認された。これは、ＳＢＲを採用すると、ＣＭＣ又はシリコン微細粒子等と混合したときに、ＰＶＡよりも、均一に混合され難いためであると考えられる。
【００８６】
また、参考例として、被覆形成工程（Ｓ４）による処理が行われる前の本実施形態のシリコン微細粒子を用いて、リチウムイオン電池５００と同様に製造したリチウムイオン電池の充放電サイクル特性を測定した結果について説明する。図１１は、前述の参考例のリチウムイオン電池の充電のサイクル特性を示すグラフである。また、図１２は、前述の参考例のリチウムイオン電池の放電のサイクル特性を示すグラフである。なお、この参考例は、結着材としてＣＭＣとＰＶＡを採用した例である。
【００８７】
図１１及び図１２に示すように、充電容量値及び放電容量値は、５００（ｍＡｈ／ｇ）未満という比較的低い値であることが分かる。
【００８８】
従って、上述の第１の実施形態のシリコン微細粒子及び／又はその凝集物（集合物の場合を含む）を用いることによって、高容量であって、かつ優れた充放電サイクル特性を有するリチウムイオン電池を実現することができることが確認された。特に、参考例としてのリチウムイオン電池の結果と比較して、被覆形成工程（Ｓ４）によって表面上の少なくとも一部が炭素によって覆われたシリコン微細粒子及び／又はその凝集物（集合物の場合を含む）を採用する第２の実施形態のリチウムイオン電池５００は、充電容量値及び放電容量値を２倍以上（代表的には約３〜約５倍）に増加させることができることは特筆に値する。加えて、炭素によってシリコン微細粒子の一部又は全部を覆うことによって、厚い負極材料の形成が容易になるため、リチウムイオン電池５００の製造をより容易にすることできる。なお、１００回を超えて（例えば、数百回〜１０００回）充放電サイクルが行われた場合においても、リチウムイオン電池５００は、被覆形成工程（Ｓ４）による処理が行われる前の本実施形態のシリコン微細粒子が採用されるリチウムイオン電池よりも大幅に優れた充電容量値及び放電容量値、及び／又は充放電サイクル特性を有していると言える。
【００８９】
なお、図１３に示すように、本実施形態のリチウムイオン電池５００について、充放電サイクルが１００回行われた後の、負極材料を構成するシリコン微細粒子あるいはその凝集物又は集合物のＴＥＭ（透過型電子顕微鏡）像を確認したところ、図中の「Ａ」の領域が示すように、約４ｎｍの径を持つ略円形の結晶（微結晶）が確認された。従って、結晶性シリコンの粉砕によって得られたシリコン微細粒子あるいはその凝集物又は集合物を用いた負極材料を採用すれば、少なくとも１００回の充放電サイクル後であっても、一部の結晶状態が維持されることが明らかとなったことは、もう一つの興味深い事実である。なお、図１３に示すリチウムイオン電池５００の例は、結着材としてＣＭＣとＰＶＡを採用し、後述するフルオロエチレンカーボネート（ＦＥＣ）を約５ｗｔ％添加した例である。また、図１３中の「Ａ」の領域の結晶性シリコンは、主として、Ｓｉ（１１１）を有していると考えられる。
【００９０】
＜その他の実施形態（１）＞
ところで、上述の各実施形態においては、出発材として、単結晶又は多結晶のシリコンの塊又はインゴットの切削過程において形成されるシリコンの切粉等を例示しているが、その他の形態のシリコンの切粉等を出発材とすることも採用し得る他の一態様である。具体的には、シリコンの切粉等は、半導体製品の生産過程におけるシリコンのインゴットの切削加工において必然的に形成されるものに限らず、予め選定した結晶性シリコンのインゴットを切削機で一様に又はランダムに切削して作製することも可能である。また、通常は廃棄物とされるシリコンの切粉やシリコンの研磨屑等のいわゆるシリコン廃材が、上述の各実施形態のシリコン微細粒子の出発材となり得るが、該シリコン廃材には、ウェハの破片、廃棄ウェハ等を粉砕することによって得られる微細な屑も含まれ得る。さらに、金属性のシリコンの切粉又は金属性のシリコンの研磨屑、あるいは金属性のその他の粒子状のシリコンといった材料を出発材料として用いるシリコン微細粒子も、採用し得る。
【００９１】
＜その他の実施形態（２）＞
また、上述の各実施形態におけるｎ型結晶性シリコンの不純物濃度は特に限定されない。また、ｎ型のみならず、ｐ型の結晶性シリコンを採用することもできる。さらに、真正半導体である結晶性シリコンも、上述の各実施形態における結晶性シリコンとして採用し得る。なお、リチウムイオン電池の負極材料内における電子の移動が重視されるため、ｎ型の不純物を含有する結晶性シリコンを用いるのがより好適である。また、上述の図７（ｂ）に示す、Ｃ（００２）面及びＣ（００３）面の各ピーク強度が示す約１ｗｔ％〜約３ｗｔ％のグラファイトの微粒子がシリコン微細粒子群又はシリコン微細粒子の集合体内に含まれていることから、これらのグラファイトの一部又は全部が、負極材料の導電性の向上に寄与し得る点を付言する。
【００９２】
＜その他の実施形態（３）＞
また、上述の各実施形態のシリコン微細粒子及びそれを備えたリチウムイオン電池は、第２の実施形態において紹介したコインセル型式の構造への適用に限定されない。従って、コインセル型式の構造より大きな電気容量のリチウムイオン電池を備える、又は利用する各種デバイス又は装置に適用され得る。また、負極材料として、上述の各実施形態のシリコン混合粉末に黒鉛（代表的には、グラファイト）を混合したものを採用することも、採用し得る他の一態様である。
【００９３】
＜その他の実施形態（４）＞
また、上述の第１の実施形態における図２に示すリチウムイオン電池の負極材料及び負極の製造装置１００の代替的な装置として、図１４に示すリチウムイオン電池の負極の製造装置２００が採用されても良い。具体的には、設備の簡素化及び／又は製造コストの低減の観点から、リチウムイオン電池の負極の製造装置２００においては、シリコンの切削過程で形成されるシリコンの切粉等を洗浄する洗浄機１０が、洗浄されたシリコンの切粉等を粉砕することによってシリコン微細粒子を形成する粉砕機２０を兼ねている態様である。従って、図１４に示す装置／方法においては、例えば、洗浄工程においては比較的大きな径のビーズを用い、粉砕工程においては比較的小さい径のビーズを用いることによって、リチウムイオン電池の負極材料として用いるシリコン微細粒子を得ることになる。但し、より確度高く、第１の実施形態において説明したシリコン微細粒子を得るためには、第１の実施形態のように、ボールミル機を用いて処理した後のビーズミル機によって、シリコン微細粒子を形成することが好ましい。
【００９４】
＜その他の実施形態（５）＞
また、本願発明者らの分析によれば、第２の実施形態における電解液５３０に添加されたフルオロエチレンカーボネート（ＦＥＣ）の量が、充電容量値及び放電容量値、並びに充放電サイクルの特性に影響を及ぼし得ることが明らかとなった。図１５Ａは、電解液５３０中のＦＥＣの量を変化させたときのリチウムイオン電池の充電のサイクル特性を示すグラフである。また、図１５Ｂは、電解液５３０中のＦＥＣの量を変化させたときのリチウムイオン電池の放電のサイクル特性を示すグラフである。なお、測定対象としたＦＥＣの量は、それぞれ、５ｗｔ％、１０ｗｔ％、及び１５ｗｔ％である。また、参考のためにＦＥＣの添加をしなかったリチウムイオン電池も測定された。また、図１５Ａ及び図１５Ｂについては、においては、重量比として、シリコン（Ｓｉ）が１としたときに、炭素（Ｃ）が０．１であった。加えて、図１５Ａ及び図１５Ｂにおいて、充放電回数が５回までは、１８０ｍＡ／ｇの電流値の条件下において充放電サイクルが行われ、充放電回数が６回以上は、１８００ｍＡ／ｇの電流値の条件下において充放電サイクルが行われている。これは、負極材料の表面に良好な（例えば、低抵抗及び／又は薄い）ＳＥＩ（solid electrolyte interface）を形成するためである。
【００９５】
図１５Ａ及び図１５Ｂに示すように、ＦＥＣの添加量（ｗｔ％）が５％超１５％以下の範囲であれば、１００回の充放電サイクルが行われた場合においても、安定的に、充電容量値及び放電容量値が高い値（代表的には、約１５００ｍＡｈ／ｇ）を維持していることが分かる。特に、ＦＥＣを１０％程度添加することによって、安定的に、充電容量値及び放電容量値が非常に高い値を維持されることが明らかとなった。従って、ＦＥＣを添加することにより、特に１００回の充放電サイクルが行われた場合においても、高い充電容量値及び高い放電容量値が得られることが分かった。
【００９６】
＜その他の実施形態（６）＞
また、本願発明者は、第２の実施形態において採用された負極材料における、炭素（Ｃ）とシリコン（Ｓｉ）との重量比と、充電容量値及び放電容量値、並びに充放電サイクルの特性との相関性を調査した。図１６Ａは、シリコン（Ｓｉ）と炭素（Ｃ）との重量比を変化させたときの、リチウムイオン電池の充電のサイクル特性を示すグラフである。また、図１６Ｂは、シリコン（Ｓｉ）と炭素（Ｃ）との重量比を変化させたときの、リチウムイオン電池の放電のサイクル特性を示すグラフである。なお、測定対象としたシリコン（Ｓｉ）と炭素（Ｃ）との重量比は、以下の（１）〜（４）に示す４例である。
（１）炭素（Ｃ）：シリコン（Ｓｉ）＝０．１：１
（２）炭素（Ｃ）：シリコン（Ｓｉ）＝０．１６：１
（３）炭素（Ｃ）：シリコン（Ｓｉ）＝０．２１：１
（４）炭素（Ｃ）：シリコン（Ｓｉ）＝０．３７：１
【００９７】
また、図１６Ａ及び図１６Ｂにおいて、充放電回数が５回までは、１８０ｍＡ／ｇの電流値の条件下において充放電サイクルが行われ、充放電回数が６回以上は、１８００ｍＡ／ｇの電流値の条件下において充放電サイクルが行われている。これは、負極材料の表面に良好な（例えば、低抵抗及び／又は薄い）ＳＥＩ（solid electrolyte interface）を形成するためである。なお、図１６Ａ及び図１６Ｂについては、フルオロエチレンカーボネート（ＦＥＣ）を約１０ｗｔ％添加した例である。
【００９８】
図１６Ａ及び図１６Ｂに示すように、炭素（Ｃ）の比率が最も大きい一例（上記の（４））の充電容量値及び放電容量値がやや低い値であるが、それ以外の３例は、いずれも、安定的に、充電容量値及び放電容量値が高い値を維持していることが分かる。従って、シリコン（Ｓｉ）を１としたときに、炭素（Ｃ）の比率（重量比）が０．１以上０．２１以下であれば、１００回の充放電サイクルが行われた場合においても、安定的に、充電容量値及び放電容量値が特に高い値（代表的には、約１５００ｍＡｈ／ｇ）が維持され得ることが明らかとなった。但し、上記の（４）の例は、シリコン微細粒子あるいはその凝集物又は集合物の表面上の少なくとも一部が炭素によって覆われていないリチウムイオン電池の充電容量値及び放電容量値よりも、２倍以上（代表的には約３倍）高い充電容量値及び放電容量値を有している。
【００９９】
なお、この実施形態においては、シリコン（Ｓｉ）を１としたときの炭素（Ｃ）の重量比が０．１であったが、シリコン（Ｓｉ）を１としたときの炭素（Ｃ）の重量比が０．０５以上であれば、上述の（１）〜（３）の結果とほぼ同等の効果が奏され得る。従って、シリコン（Ｓｉ）を１としたときに、炭素（Ｃ）の比率が０．０５以上０．３７未満であれば、安定的であって、かつ充電容量値及び放電容量値が高いリチウムイオン電池を得ることができる。
【０１００】
また、この実施形態において、本発明者がさらに詳細に分析した結果、ＴＥＭ（透過型電子顕微鏡）像によって上述の（１）の場合の炭素（Ｃ）がシリコン（Ｓｉ）に付着している部分の膜厚は、約２ｎｍ〜約３ｎｍであった。また、上述の（２）の場合の炭素（Ｃ）がシリコン（Ｓｉ）に付着している部分の膜厚は、約５ｎｍ〜約１０ｎｍであった。また、上述の（３）の場合の炭素（Ｃ）がシリコン（Ｓｉ）に付着している部分の膜厚も、約５ｎｍ〜約１０ｎｍであった。加えて、上述の（４）の場合の炭素（Ｃ）がシリコン（Ｓｉ）に付着している部分の膜厚は、約５０ｎｍ〜約９０ｎｍであった。従って、シリコン（Ｓｉ）に付着している部分の炭素（Ｃ）の膜厚が１ｎｍ以上５０ｎｍ未満、特に、該膜厚が、２ｎｍ以上１０ｎｍ以下であれば、安定的であって、かつ充電容量値及び放電容量値が高いリチウムイオン電池を得ることができる。
【０１０１】
上述の各実施形態の開示は、それらの実施形態の説明のために記載したものであって、本発明を限定するために記載したものではない。加えて、各実施形態の他の組合せを含む本発明の範囲内に存在する変形例もまた、特許請求の範囲に含まれるものである。
【産業上の利用可能性】
【０１０２】
本発明のシリコン微細粒子及びそれを備えたリチウムイオン電池は、例えば、各種の発電又は蓄電装置（家庭用小型電力貯蔵装置及び大型蓄電システムを含む）、スマートフォン、携帯情報端末、携帯電子機器（携帯電話、携帯用音楽プレイヤー、ノート型パソコン、デジタルカメラ・ビデオ）、電気自動車、ハイブリッド電気自動車（ＨＥＶ）又はプラグインハイブリッド電気自動車（ＰＨＥＶ）、モーターを電力源とする自動二輪車、モーターを電力源とする自動三輪車、その他の輸送機械又は車両等を含む多種のデバイスないし装置に対して適することができる。
【図１】
2016056373.tif 000003
【図２】
2016056373.tif 000004
【図３】
2016056373.tif 000005
【図４Ａ】
2016056373.tif 000006
【図４Ｂ】
2016056373.tif 000007
【図４Ｃ】
2016056373.tif 000008
【図５】
2016056373.tif 000009
【図６】
2016056373.tif 000010
【図７】
2016056373.tif 000011
【図８】
2016056373.tif 000012
【図９】
2016056373.tif 000013
【図１０】
2016056373.tif 000014
【図１１】
2016056373.tif 000015
【図１２】
2016056373.tif 000016
【図１３】
2016056373.tif 000017
【図１４】
2016056373.tif 000018
【図１５Ａ】
2016056373.tif 000019
【図１５Ｂ】
2016056373.tif 000020
【図１６Ａ】
2016056373.tif 000021
【図１６Ｂ】
2016056373.tif 000022
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
モード径及びメジアン径が３０ｎｍ以下の体積分布を有するとともに、表面上の少なくとも一部が炭素によって覆われたシリコン微細粒子であって、複層花弁状又は鱗片状に折重なった状態の前記シリコン微細粒子の凝集物又は集合物を含む、
リチウムイオン電池の負極材料。
【請求項２】
（削除）
【請求項３】
前記シリコン微細粒子あるいは前記凝集物又は前記集合物のＸ線回折測定による、２θ＝２８．４°付近のＳｉ（１１１）に帰属する回折ピークの強度が、その他の回折ピークの強度よりも大きい、
請求項１に記載のリチウムイオン電池の負極材料。
【請求項４】
（削除）
【請求項５】
前記シリコン微細粒子におけるシリコンを１としたときに、前記炭素の重量比が０．０５以上０．３７未満である、
請求項１又は請求項３に記載のリチウムイオン電池の負極材料。
【請求項６】
前記炭素の膜厚が、１ｎｍ以上５０ｎｍ未満である、
請求項１、又は請求項３、又は請求項５に記載のリチウムイオン電池の負極材料。
【請求項７】
モード径及びメジアン径が３０ｎｍ以下の体積分布を有するとともに、表面上の少なくとも一部が炭素によって覆われたシリコン微細粒子であって、複層花弁状又は鱗片状に折重なった状態の前記シリコン微細粒子の凝集物又は集合物を含む負極材料を備えた、
リチウムイオン電池。
【請求項８】
（削除）
【請求項９】
前記シリコン微細粒子あるいは前記凝集物又は前記集合物のＸ線回折測定による、２θ＝２８．４°付近のＳｉ（１１１）に帰属する回折ピークの強度が、その他の回折ピークの強度よりも大きい、
請求項７に記載のリチウムイオン電池。
【請求項１０】
（削除）
【請求項１１】
前記シリコン微細粒子におけるシリコンを１としたときに、前記炭素の重量比が０．０５以上０．３７未満である、
請求項７又は請求項９に記載のリチウムイオン電池。
【請求項１２】
前記炭素の膜厚が、１ｎｍ以上５０ｎｍ未満である、
請求項７又は請求項９に記載のリチウムイオン電池。
【請求項１３】
請求項７、又は請求項９、又は請求項１１、又は請求項１２に記載のリチウムイオン電池を備える装置。
【請求項１４】
結晶性シリコンを粉砕することにより、モード径及びメジアン径が３０ｎｍ以下の体積分布を有するシリコン微細粒子であって、複層花弁状又は鱗片状に折重なった状態の前記シリコン微細粒子の凝集物又は集合物を形成する粉砕部と、
前記凝集物又は前記集合物の表面上の少なくとも一部を覆う炭素を形成する、被覆形成部と、を備える、
リチウムイオン電池の負極材料の製造装置。
【請求項１５】
前記結晶性シリコンは、固定砥粒ワイヤによって削り出される切粉又は切削屑である、
請求項１４に記載のリチウムイオン電池の負極材料の製造装置。
【請求項１６】
（削除）
【請求項１７】
前記粉砕部が、ボールミル機、及び前記ボールミル機の後に用いられるビーズミル機を備える、
請求項１４又は請求項１５に記載のリチウムイオン電池の負極材料の製造装置。
【請求項１８】
前記被覆形成部が、化学気相成長装置である、
請求項１４、又は請求項１５、又は請求項１７に記載のリチウムイオン電池の負極材料の製造装置。
【請求項１９】
前記シリコン微細粒子あるいは前記凝集物又は前記集合物のＸ線回折測定による、２θ＝２８．４°付近のＳｉ（１１１）に帰属する回折ピークの強度が、その他の回折ピークの強度よりも大きい、
請求項１４、又は請求項１５、又は請求項１７、又は請求項１８に記載のリチウムイオン電池の負極材料の製造装置。
【請求項２０】
結晶性シリコンを粉砕することにより、モード径及びメジアン径が３０ｎｍ以下の体積分布を有する、負極材料となるシリコン微細粒子であって、複層花弁状又は鱗片状に折重なった状態の前記シリコン微細粒子の凝集物又は集合物を形成する粉砕部と、
前記凝集物又は前記集合物の表面上の少なくとも一部を覆う炭素を形成する、被覆形成部と、を備える、
リチウムイオン電池の負極の製造装置。
【請求項２１】
前記結晶性シリコンは、固定砥粒ワイヤによって削り出される切粉又は切削屑である、
請求項２０に記載のリチウムイオン電池の負極の製造装置。
【請求項２２】
前記粉砕部が、ボールミル機、及び前記ボールミル機の後に用いられるビーズミル機を備える、
請求項２０又は請求項２１に記載のリチウムイオン電池の負極の製造装置。
【請求項２３】
前記被覆形成部が、化学気相成長装置である、
請求項２０乃至請求項２２のいずれか１項に記載のリチウムイオン電池の負極の製造装置。
【請求項２４】
結晶性シリコンを粉砕することにより、モード径及びメジアン径が３０ｎｍ以下の体積分布を有するシリコン微細粒子であって、複層花弁状又は鱗片状に折重なった状態の前記シリコン微細粒子の凝集物又は集合物を形成する粉砕工程と、
前記凝集物又は前記集合物の表面上の少なくとも一部を覆う炭素を形成する、被覆形成工程と、を含む、
リチウムイオン電池の負極材料の製造方法。
【請求項２５】
前記結晶性シリコンは、固定砥粒ワイヤによって削り出される切粉又は切削屑である、
請求項２４に記載のリチウムイオン電池の負極材料の製造方法。
【請求項２６】
前記粉砕工程において、前記結晶性シリコンをボールミル機による粉砕の後にビーズミル機によって粉砕することにより、前記凝集物又は前記集合物を形成する、
請求項２４又は請求項２５に記載のリチウムイオン電池の負極材料の製造方法。
【請求項２７】
前記被覆形成工程が、化学気相成長法によって前記炭素を形成する工程である、
請求項２４乃至請求項２６のいずれか１項に記載のリチウムイオン電池の負極材料の製造方法。
【請求項２８】
結晶性シリコンを粉砕することにより、モード径及びメジアン径が３０ｎｍ以下の体積分布を有する、負極材料となるシリコン微細粒子であって、複層花弁状又は鱗片状に折重なった状態の前記シリコン微細粒子の凝集物又は集合物を形成する粉砕工程と、
前記凝集物又は前記集合物の表面上の少なくとも一部を覆う炭素を形成する、被覆形成工程と、を含む、
リチウムイオン電池の負極の製造方法。
【請求項２９】
前記結晶性シリコンは、固定砥粒ワイヤによって削り出される切粉又は切削屑である、
請求項２８記載のリチウムイオン電池の負極の製造方法。
【請求項３０】
前記粉砕工程において、前記結晶性シリコンをボールミル機による粉砕の後にビーズミル機によって粉砕することにより、前記凝集物又は前記集合物を形成する、
請求項２８又は請求項２９に記載のリチウムイオン電池の負極の製造方法。
【請求項３１】
前記被覆形成工程が、化学気相成長法によって前記炭素を形成する工程である、
請求項２８乃至請求項３０のいずれか１項に記載のリチウムイオン電池の負極の製造方法。
【請求項３２】
前記シリコン微細粒子の前記モード径及び前記メジアン径が、２０ｎｍ以下の体積分布を有する、
請求項１に記載のリチウムイオン電池の負極材料。
【請求項３３】
前記シリコン微細粒子の前記モード径及び前記メジアン径が、２０ｎｍ以下の体積分布を有する、
請求項６に記載のリチウムイオン電池。
【国際調査報告】
2016056373.tif 000023
2016056373.tif 000024
2016056373.tif 000025
2016056373.tif 000026